(57)【要約】【課題】力学的物性の改善されたセルロース系樹脂を低コストで提供する。【解決手段】セルロース又はその誘導体のセルロース水酸基と、カルダノール類縁体のフェノール性水酸基を利用して、そのセルロース又はその誘導体に、カルダノール及びカードルを含有し該カードルの含有量が３．０質量％以上であるカルダノール類縁体が結合されてなるセルロース系樹脂。【選択図】なし【特許請求の範囲】
【請求項１】
セルロース又はその誘導体のセルロース水酸基と、カルダノール類縁体のフェノール性水酸基を利用して、該セルロース又はその誘導体に、カルダノール及びカードルを含有し該カードルの含有量が３．０質量％以上であるカルダノール類縁体又はその誘導体が結合されてなるセルロース系樹脂。
【請求項２】
前記カルダノール類縁体は、側鎖の平均の不飽和結合数が０．１個以上０．９個以下である、請求項１に記載のセルロース系樹脂。
【請求項３】
前記カルダノール類縁体中の前記カードルの含有量が３．０質量％以上４０質量％以下である、請求項１又は２に記載のセルロース系樹脂。
【請求項４】
前記カルダノール類縁体中の前記カルダノールの含有量が５０質量％以上である、請求項１から３のいずれか一項に記載のセルロース系樹脂。
【請求項５】
前記カルダノール類縁体中のアナカルド酸及び２−メチルカードルの合計の含有量が５質量％以下である、請求項１から４のいずれか一項に記載のセルロース系樹脂。
【請求項６】
前記セルロース水酸基が結合しているセルロース炭素原子と、前記フェノール性水酸基が結合しているカルダノール炭素原子が有機連結基を介して連結され、
前記有機連結基は、前記セルロース炭素原子に結合するエステル結合と、前記カルダノール炭素原子に結合するエーテル結合を含む、請求項１から５のいずれか一項に記載のセルロース系樹脂。
【請求項７】
前記有機連結基は、炭素数１〜２０の２価の炭化水素基を含む、請求項６に記載のセルロース系樹脂。
【請求項８】
請求項１〜７のいずれか一項に記載のセルロース系樹脂をベース樹脂として含む樹脂組成物。
【請求項９】
請求項８に記載の樹脂組成物からなる成形用材料。
【請求項１０】
セルロースの水酸基及びカルダノールのフェノール性水酸基と反応できる多官能化合物を、カルダノール及びカードルを含有し該カードルの含有量が３．０質量％以上であるカルダノール類縁体と反応させて該カルダノール類縁体の誘導体を形成する工程と、
前記カルダノール類縁体の誘導体をセルロース又はその誘導体と反応させ、該セルロース又はその誘導体に該カルダノール類縁体の誘導体を結合させる工程を有するセルロース系樹脂の製造方法。
【発明の詳細な説明】
【技術分野】
【０００１】
本発明は、セルロース系樹脂およびその製造方法に関する。
【背景技術】
【０００２】
植物を原料とするバイオプラスチックは、石油枯渇対策や温暖化対策に寄与できるため、包装、容器、繊維などの一般製品に加え、電子機器、自動車等の耐久製品への利用も開始されている。
【０００３】
しかし、通常のバイオプラスチック、例えば、ポリ乳酸、ポリヒドロキシアルカネート、デンプン変性物などは、いずれもデンプン系材料、すなわち可食部を原料としている。そのため、将来の食料不足への懸念から、非可食部を原料とする新しいバイオプラスチックの開発が求められている。
【０００４】
非可食部を原料とするバイオプラスチックとしては、すでに、非可食部である木材や草木の主要成分であるセルロースを利用した種々のバイオプラスチックが開発され、製品化されている。
【０００５】
セルロースは、β−グルコースが重合した高分子であるが、結晶性が高いため、硬くて脆く、熱可塑性もない。さらに、多くの水酸基を含有するため吸水性が高く、耐水性が低い。そこで、セルロースの特性を改善するための種々の検討が行われている。
【０００６】
例えば、特許文献１には、水酸基を有するセルロースアセテートにε−カプロラクトンを開環グラフト重合させてなる、熱可塑性を有する生分解性グラフト重合体が開示されている。
【０００７】
一方、セルロース以外の非可食部成分を利用した材料の開発も行われている。例えば、カシューナッツの殻由来のカルダノールは、安定した生産量に加え、特徴的な分子構造から機能性にも優れているため、様々な用途に適用されている。
【０００８】
カルダノールを利用した例として、特許文献２には、アラミドパルプとセルロース繊維からなる繊維基材、炭酸カルシウムとカシューダストからなる充填材、及びフェノール樹脂からなる結合材を用いて形成されたブレーキ用の摩擦材が開示されている。特許文献３には、アラミド繊維とセルロース繊維からなるベース基材、グラファイトとカシューダストからなる充填材、及び有機無機複合バインダを用いて形成された摩擦材が開示されている。この摩擦材は、自動車等の動力伝達系のクラッチフェーシングに適用されることが記載されている。
【０００９】
非特許文献１には、紙シートをカルダノールに浸し、この紙シートを構成するセルロースにカルダノールを結合するグラフト化反応を行うことによって、紙の耐水性を向上できることが記載されている。このグラフト化反応においては、ボロントリフルオリドジエチルエーテル（ＢＦ3−ＯＥｔ2）の存在下で、カルダノールの末端二重結合とセルロースのヒドロキシ基が結合することが記載されている。
【００１０】
また、特許文献４には、カルダノールが導入されたセルロース誘導体が記載され、このセルロース誘導体は、熱可塑性、機械的特性および耐水性が改善されたことが記載されている。特許文献５には、カルダノール及びアビエチン酸が導入されたセルロース誘導体が記載され、このセルロース誘導体は、熱可塑性、機械的特性および耐水性が改善されたことが記載されている。
【先行技術文献】
【特許文献】
【００１１】
【特許文献１】特開平１１−２５５８０１号公報
【特許文献２】特開平１０−８０３５号公報
【特許文献３】特開２００１−３２８６９号公報
【特許文献４】国際公開第２０１１／０４３２７９号
【特許文献５】国際公開第２０１１／０４３２８０号
【非特許文献】
【００１２】
【非特許文献１】Ｇｅｏｒｇｅ  Ｊｏｈｎ  ｅｔ  ａｌ．，Ｐｏｌｙｍｅｒ  Ｂｕｌｌｅｔｉｎ，２２，ｐ．８９−９４（１９８９）
【発明の概要】
【発明が解決しようとする課題】
【００１３】
熱可塑性を有するカルダノール付加セルロース樹脂の製造に用いられているカルダノールは、Ｃａｓｈｅｗ  Ｎｕｔ  Ｓｈｅｌｌ  Ｌｉｑｕｉｄ（ＣＮＳＬ）を蒸留して不純物であるカードルを２．５質量％程度まで低減し、さらに水素添加によって構造中の不飽和結合数を０．１個未満に低減した純度の高いカルダノールであり、製造エネルギーや原料の汎用性の面で課題があった。
【００１４】
また、カルダノール付加セルロース樹脂の用途拡大のためには、力学的物性（強度・弾性率）を改善する必要があった。
【００１５】
本発明の目的は、力学的物性が改善されたセルロース系樹脂を低コストで提供することにある。
【課題を解決するための手段】
【００１６】
本発明の一態様によれば、セルロース又はその誘導体のセルロース水酸基と、カルダノール類縁体のフェノール性水酸基を利用して、該セルロース又はその誘導体に、カルダノール及びカードルを含有し該カードルの含有量が３．０質量％以上であるカルダノール類縁体又はその誘導体が結合されてなるセルロース系樹脂が提供される。
【００１７】
本発明の他の態様によれば、上記のセルロース系樹脂をベース樹脂として含む樹脂組成物が提供される。
【００１８】
本発明の他の態様によれば、上記樹脂組成物からなる成形用材料が提供される。
【００１９】
本発明の他の態様によれば、セルロースの水酸基及びカルダノール類縁体のフェノール性水酸基と反応できる多官能化合物を、カルダノール及びカードルを含有し該カードルの含有量が３．０質量％以上であるカルダノール類縁体と反応させて該カルダノール類縁体の誘導体を形成する工程と、
前記カルダノール類縁体の誘導体をセルロース又はその誘導体と反応させ、該セルロース又はその誘導体に該カルダノール類縁体の誘導体を結合させる工程を有するセルロース系樹脂の製造方法が提供される。
【発明の効果】
【００２０】
本発明の実施形態によれば、力学的物性が改善されたセルロース系樹脂を低コストで提供することができる。
【発明を実施するための形態】
【００２１】
本発明の実施形態によるセルロース系樹脂は、セルロース（又はその誘導体）に、カルダノール及びカードルを含み、カードルの含有量が３．０質量％以上のカルダノール類縁体をグラフト状に結合（以下「グラフト結合」）させたものである。この結合は、セルロース又はその誘導体のセルロース水酸基と、カルダノール類縁体のフェノール性水酸基を利用して行うことができる。例えば、前記セルロース水酸基が結合しているセルロース炭素原子と、前記フェノール性水酸基が結合しているカルダノール炭素原子を有機連結基を介して連結することができる。この有機連結基は、前記セルロース炭素原子に結合するエステル結合等の結合基と、前記カルダノール炭素原子に結合するエーテル結合等の結合基を含むことができる。また、このような有機連結基は、これらの結合基間に、炭素数１〜２０の２価の炭化水素基を含むことができる。
【００２２】
このようなグラフト結合によるセルロース（又はその誘導体）のグラフト化によって、セルロース系樹脂の機械的特性（特に曲げ強度、弾性率）を改善することができる。また、比較的低いエネルギーで製造できる汎用性の高い原料を利用できるため、低コストで製造することができる。
【００２３】
加えて、カルダノール類縁体の側鎖の不飽和結合の量を特定の範囲に制御することで、セルロース系樹脂の熱安定性（特に曲げ強度保持率）を改善することができる。カルダノール類縁体の側鎖の平均の不飽和結合数は０．１個以上０．９個以下であることが好ましい。
【００２４】
また、このグラフト化によって良好な熱可塑性が付与されるため、可塑剤の添加量を低減あるいは可塑剤を添加しなくてもよくなる。その結果、可塑剤を加えたセルロース系樹脂に比べて耐熱性や強度（特に剛性）の低下を抑えることができ、また樹脂の均質性を高めることができ、ブリードアウトの問題も解消できる。さらに、石油原料からなる可塑剤の添加量を低減または無添加にできるため、結果、植物性を高めることができる。加えて、セルロースとカルダノール類縁体は、いずれも植物の非可食部であるため、非可食部の利用率を高めることができる。
【００２５】
セルロースは、下記式（１）で示されるように、β−Ｄ−グルコース分子（β−Ｄ−グルコピラノース）がβ（１→４）グリコシド結合により重合した直鎖状の高分子である。セルロースを構成する各グルコース単位は三つの水酸基（−ＯＨ）を有している。これらの水酸基を利用して、カルダノール類縁体（又はその誘導体）をグラフト結合することができる。
【００２６】
【化１】
2015081326.tif 000002
【００２７】
セルロースは、草木類の主成分であり、草木類からリグニン等の他の成分を分離処理することによって得られる。このように得られたものの他、セルロース含有量の高い綿やパルプを精製してあるいはそのまま用いることができる。
【００２８】
セルロース（又はその誘導体）の重合度は、グルコース重合度として、５０〜５０００の範囲が好ましく、１００〜３０００がより好ましい。重合度が低すぎると、製造した樹脂の強度、耐熱性などが十分でない場合がある。逆に、重合度が高すぎると、製造した樹脂の溶融粘度が高くなりすぎて成形に支障をきたす場合がある。
【００２９】
本実施形態において原料として用いられるセルロース（又はその誘導体）には、類似の構造のキチンやキトサンが混合されていてもよく、混合されている場合は、混合物全体に対して３０質量％以下が好ましく、２０質量％以下が好ましく、１０質量％以下がさらに好ましい。
【００３０】
ここでセルロース誘導体としては、これらの水酸基の一部をアシル化、エーテル化、又はグラフト化したものが挙げられる。具体的には、セルロースアセテート、セルロースブチレート、セルロースプロピオネート等の有機酸エステル；硝酸セルロース、硫酸セルロース、リン酸セルロース等の無機酸エステル；セルロースアセテートプロピオネート、セルロースアセテートブチレート、セルロースアセテートフタレート、硝酸酢酸セルロース等の混成エステル；メチルセルロース、ヒドロキシエチルセルロース、ヒドロキシプロピルセルロース等のエーテル化セルロース等が挙げられる。また、スチレン、（メタ）アクリル酸、（メタ）アクリル酸エステル、ε−カプロラクトン、ラクチド、グリコリドなどをグラフト化させたセルロースが挙げられる。これらのアシル化セルロース、エーテル化セルロース、及びグラフト化セルロースは、単独で使用してもよいし、２種以上を併用してもよい。
【００３１】
本実施形態におけるセルロース（又はその誘導体）は、例えば、その水酸基の一部がアシル化された、セルロースアセテート、セルロースプロピオネート及びセルロースブチレートから選ばれる少なくとも一種のアシル化セルロースを好適に用いることができる。
【００３２】
本明細書では、セルロース誘導体の用語は、セルロース化合物、及びセルロースを原料として生物的あるいは化学的に官能基を導入して得られるセルロース骨格を有する化合物のいずれも含む意味で用いる。
【００３３】
本発明の実施形態において原料として使用するカルダノール類縁体は、カシューナッツの殻に含まれるＣａｓｈｅｗ  Ｎｕｔ  Ｓｈｅｌｌ  Ｌｉｑｕｉｄ（ＣＮＳＬ）から得られるものを用いることができる。ＣＮＳＬは、アナカルド酸、カルダノール、カードル、２−メチルカードルの混合物であり、各成分は、下記式（２）〜（５）で示されるフェノール部分と直鎖状炭化水素部分からなる有機化合物である。また、各成分は、直鎖状炭化水素部分Ｒにおいて不飽和結合数が０個、１個、２個又は３個である４種類が存在する。天然のＣＮＳＬは下記式（２）で示されるアナカルド酸が主成分である。
【００３４】
このような天然のＣＮＳＬは、工業用とするために脱炭酸処理が施され、下記式（３）で示したカルダノールが主成分となる。工業用のＣＮＳＬに含まれる各成分の割合は、産地などによる変動はあるが、概ねカルダノール（３）：７０〜８０質量％、カードル（４）：１５〜２５質量％、２−メチルカードル（５）：５質量％以下である。工業用のＣＮＳＬを蒸留することでカルダノールの割合を高くできる。
【００３５】
本実施形態において原料として好適に用いることができるカルダノール類縁体は、下記式（３）で示されるカルダノール及び下記式（４）で示されるカードルを含む混合物であり、このカードルの含有量が３．０質量％以上含有するものである。
【００３６】
このカルダノール類縁体は、セルロース系樹脂の所望の力学的物性を得る点から、カルダノールが主成分であることが好ましく、カルダノールの含有量は５０質量％以上がより好ましく、６０質量％以上がさらに好ましく、７０質量％以上が特に好ましい。コスト低減及び力学的物性の観点から、カルダノールの含有量は、９７質量％以下が好ましく、９４質量％以下が好ましく、９０質量％以下がより好ましい。カードルの含有量は、コスト低減及び力学的物性（特に弾性率）の観点から、３．０質量％以上が好ましく、６．０質量％以上がより好ましく、１０質量％以上がさらに好ましく、また、４０質量％以下が好ましく、３０質量％以下がより好ましい。カルダノール類縁体は、所望の効果が得られる範囲内で、式（２）で示されるアナカルド酸や式（５）で示される２−メチルカードル等の他の成分が含まれていてもよい。アナカルド酸の含有量は、５．０質量％以下が好ましく、３．０質量％以下がより好ましく、１．０質量％以下がさらに好ましい。２−メチルカードルの含有量は、５．０質量％以下が好ましく、３．０質量％以下がより好ましく、１．０質量％以下がさらに好ましい。さらに、アナカルド酸及び２−メチルカードルの合計の含有量は、５．０質量％以下が好ましく、３．０質量％以下がより好ましく、１．０質量％以下がさらに好ましい。
【００３７】
本実施形態におけるカルダノール類縁体のカードル含有量は、３．０質量％以上、より好ましくは６．０質量％以上の範囲で好適に使用できる。従って、既に工業用に処理されたＣＮＳＬが、所望の組成を有していれば蒸留することなく使用することができ、蒸留をするにしても分離能の低い方法（たとえば単蒸留）を選択できるため、製造エネルギーを低減でき、原料の準備にかかるコストを低減することができる。
【００３８】
【化２】
2015081326.tif 000003
【００３９】
式（２）〜（５）のそれぞれにおいて、Ｒは以下に示される構造のいずれかを有する。
Ｒ：−（ＣＨ2）14ＣＨ3
−（ＣＨ2）7ＣＨ＝ＣＨ（ＣＨ2）5ＣＨ3
−（ＣＨ2）7ＣＨ＝ＣＨＣＨ2ＣＨ＝ＣＨ（ＣＨ2）2ＣＨ3
−（ＣＨ2）7ＣＨ＝ＣＨＣＨ2ＣＨ＝ＣＨＣＨ2ＣＨ＝ＣＨ2
式（２）〜（５）のいずれかで示される各化合物は、一種又はＲの異なる二種以上の化合物からなる。
【００４０】
カルダノール類縁体の直鎖状炭化水素部分は樹脂の柔軟性と疎水性の向上に寄与し、フェノール部分はグラフト化に利用される反応性に富むフェノール性水酸基を有する。このようなカルダノール類縁体（又はその誘導体）をセルロース（又はその誘導体）にグラフト化させると、カルダノール類縁体（又はその誘導体）がブラシ状に付与されたセルロース系構造体が形成され、この結果、このグラフト結合したカルダノール類縁体同士の相互作用によって機械的特性（特に靭性）を改善できるとともに、熱可塑性も付与でき、さらにカルダノール類縁体の疎水性によって耐水性を改善できる。更に、カードル含有量が３．０質量％以上のカルダノール類縁体を用いることで、セルロース系構造体の弾性率をより高めることができる。
【００４１】
グラフト化は、カルダノール類縁体（又はその誘導体）のフェノール性水酸基とセルロース（又はその誘導体）中の水酸基との脱水結合反応によって行うことができる。その際、硫酸、トルエンスルホン酸、塩化水素などの脱水触媒を添加することができる。結果、セルロース（又はその誘導体）中の水酸基が結合しているセルロース炭素原子と、カルダノール類縁体（又はその誘導体）のフェノール性水酸基が結合しているカルダノール炭素原子とが酸素原子を介して連結される。
【００４２】
また、グラフト化は、セルロースの水酸基及びカルダノール類縁体のフェノール性水酸基と反応できる多官能化合物を用いて行うことができる。結果、セルロース（又はその誘導体）中の水酸基が結合しているセルロース炭素原子と、カルダノール類縁体（又はその誘導体）のフェノール性水酸基が結合しているカルダノール炭素原子とが、有機連結基を介して連結される。このようなグラフト化によれば、グラフト反応効率を向上することができ、また副反応を抑制することができる。
【００４３】
上記の有機連結基は、前記セルロース炭素原子に結合する、エステル結合、エーテル結合およびウレタン結合から選ばれる第１の結合と、前記カルダノール炭素原子に結合する、エステル結合、エーテル結合およびウレタン結合から選ばれる第２の結合を含むことができる。例えば、第１の結合をエステル結合またはウレタン結合、第２の結合をエステル結合、エーテル結合またはウレタン結合とすることができ、あるいは、第１の結合をエーテル結合、第２の結合をエステル結合またはウレタン結合とすることができる。第１の結合と第２の結合がエーテル結合であってもよい。
【００４４】
例えば、この多官能化合物とカルダノール類縁体とを、このカルダノール類縁体のフェノール性水酸基とこの多官能化合物の官能基を利用して結合し、得られたカルダノール類縁体の誘導体とセルロース（又はその誘導体）とを、このセルロース（又はその誘導体）の水酸基とこのカルダノール類縁体の誘導体の官能基（多官能化合物由来の官能基）を利用して結合することができる。
【００４５】
上述のグラフト化によれば、セルロース（又はその誘導体）の水酸基とカルダノール類縁体（又はその誘導体）の水酸基を消失させてグラフト結合を形成するとともに、セルロース（又はその誘導体）にカルダノール類縁体の疎水性構造を導入することができ、耐水性を改善できる。
【００４６】
カルダノール類縁体（又はその誘導体）をセルロース（又はその誘導体）にグラフト結合させるには、上述のように、カルダノール類縁体のフェノール性水酸基とセルロースの水酸基を利用することが、グラフト反応の効率や、形成した分子構造、耐水性の点から好ましい。このようなグラフト化は、カルダノール類縁体の直鎖状炭化水素部分中の不飽和結合（二重結合）を利用するグラフト化に比べて、反応性の高いフェノール性水酸基を利用するため、より効率的なグラフト化を実現できる。また、本実施形態のグラフト化によれば、カルダノール類縁体のフェノール部分がセルロースと反応して固定化されるため、グラフト化されたカルダノール類縁体の直鎖状炭化水素部分同士の相互作用が高まり、機械的特性の所望の改善効果を得ることが可能になる。さらに、本実施形態は、カルダノール類縁体のフェノール性水酸基を消失させてグラフト化するため、フェノール性水酸基を利用しないグラフト化に比べて、耐水性を改善する（吸水性を抑える）観点からも有利である。
【００４７】
上記の多官能化合物および有機連結基は、炭化水素基を含むことが好ましく、この炭化水素基の炭素数は１以上が好ましく、２以上がより好ましく、また炭素数が２０以下が好ましく、１４以下がより好ましく、８以下がさらに好ましい。炭素数が多すぎると、分子が大きくなりすぎて反応性が低下し、その結果、グラフト化率を上げることが困難となる場合がある。このような炭化水素基としては、２価基が好ましく、メチレン基、エチレン基、プロピレン基、ブチレン基、ペンタメチレン基、ヘキサメチレン基、ヘプタメチレン基、オクタメチレン基、デカメチレン基、ドデカメチレン基、ヘキサデカメチレン基などの２価の直鎖状脂肪族炭化水素基（特に直鎖状アルキレン基）；シクロヘプタン環、シクロヘキサン環、シクロオクタン環、ビシクロペンタン環、トリシクロヘキサン環、ビシクロオクタン環、ビシクロノナン環、トリシクロデカン環などの２価の脂環式炭化水素基；ベンゼン環、ナフタレン環、ビフェニレン基などの２価の芳香族炭化水素基、これらの組み合わせからなる２価基が挙げられる。
【００４８】
上記の炭化水素基が、芳香族炭化水素基や脂環式炭化水素基である場合、それらの剛直性から、樹脂の剛性を向上できる。一方、その炭化水素基が直鎖状脂肪族炭化水素基である場合、その柔軟性から、樹脂の靭性を向上できる。
【００４９】
上記の多官能化合物の官能基としては、カルボキシル基、カルボン酸無水物基、カルボン酸ハライド基（特にカルボン酸クロライド基）、アクリル基、エポキシ基、イソシアネート基、ハロゲン基から選ばれる基が好ましい。中でもカルボキシル基、カルボン酸無水物基、ハロゲン基（特にクロライド基）、及びイソシアネート基が好ましい。カルダノール類縁体のフェノール性水酸基と反応させる官能基としては、特に、カルボン酸無水物基、ハロゲン基（特にクロライド基）及びイソシアネート基が好ましい。セルロースの水酸基と反応させる官能基としては、特にカルボン酸ハライド基（特にカルボン酸クロライド基）、酸無水物基、アクリル基、及びイソシアネート基が好ましい。カルボン酸ハライド基は、グラフト化前のカルボキシル基を酸ハライド化して形成することができる。酸無水物基はオリゴマー化したものでもよい。
【００５０】
このような多官能化合物の具体例としては、ジカルボン酸、カルボン酸無水物、ジカルボン酸ハライド、モノクロロカルボン酸、アクリル酸及びその誘導体、ジイソシアネート類を挙げることができる。ジカルボン酸としては、マロン酸、コハク酸、グルタル酸、ピメリン酸、スベリン酸、アゼライン酸、セバシン酸、ドデカンジカルボン酸、ペンタデカンジカルボン酸、ヘキサデカンジカルボン酸が挙げられ、カルボン酸無水物としてはこれらのジカルボン酸の無水物及びマレイン酸無水物が挙げられる。マレイン酸無水物はオリゴマー化していてもよい。ジカルボン酸ハライドとしてはこれらのジカルボン酸の酸ハライドが挙げられる。モノクロロカルボン酸としては、モノクロロ酢酸、３−クロロプロピオン酸、３−フルオロプロピオン酸、４−クロロ酪酸、４−フルオロ酪酸、５−クロロ吉草酸、５−フルオロ吉草酸、６−クロロヘキサン酸、６−フルオロヘキサン酸、８−クロロオクタン酸、８−フルオロオクタン酸、１２−クロロドデカン酸、１２−フルオロドデカン酸、１８−クロロステアリン酸、１８−フルオロステアリン酸が挙げられる。アクリル酸及びその誘導体としては、アクリル酸、アクリル酸クロライド、メタクリル酸、メタクリル酸クロライドが挙げられる。ジイソシアネート類としては、トリレンジイソシアネート（ＴＤＩ）、４，４’−ジフェニルメタンジイソシアネート（ＭＤＩ）、１，５−ナフチレンジイソシアネート（ＮＤＩ）、トリジンジイソシアネート、１，６−ヘキサメチレンジイソシアネート（ＨＤＩ）、イソホロンジイソシアネート（ＩＰＤＩ）、キシリレンジイソシアネート（ＸＤＩ）、水添ＸＤＩ、トリイソシアネート、テトラメチルキシレンジイソシアネート（ＴＭＸＤＩ）、１，６，１１−ウンデカントリイソシアネート、１，８−ジイソシアネートメチルオクタン、リジンエステルトリイソシアネート、１，３，６−ヘキサメチレントリイソシアネート、ビシクロヘプタントリイソシアネート、ジシクロヘキシルメタンジイソシアネート（ＨＭＤＩ：水素添加ＭＤＩ）が挙げられる。これらの中でも、トリレンジイソシアネート（ＴＤＩ）、４，４’−ジフェニルメタンジイソシアネート（ＭＤＩ）及び１，６−ヘキサメチレンジイソシアネート（ＨＤＩ）を好適に用いることができる。
【００５１】
このような多官能化合物の官能基とカルダノール類縁体のフェノール性水酸基とを反応させてカルダノール類縁体の誘導体を形成し、このカルダノール類縁体の誘導体とセルロース（又はその誘導体）を、このセルロース（又はその誘導体）の水酸基とこのカルダノール類縁体の誘導体の官能基（多官能化合物由来の官能基）を利用して結合することができる。
【００５２】
例えば、カルボン酸系のモノクロロカルボン酸をカルダノール類縁体と反応させ、このカルダノール類縁体のフェノール性水酸基とこのモノクロロカルボン酸のクロライド基とを反応させてカルダノール類縁体の誘導体を形成し、残りの官能基（カルボキシル基）をカルボン酸無水物に変換する。このカルダノール類縁体の誘導体をセルロース（又はその誘導体）と反応させ、このセルロース（又はその誘導体）の水酸基とこのカルダノール類縁体の誘導体のカルボン酸無水物とを反応させてグラフト化を行うことができる。この場合、極めて効率的にグラフト化を行うことができる。
【００５３】
多官能化合物を用いたグラフト化の結果、セルロース（又はその誘導体）の水酸基が結合しているセルロース炭素原子と多官能化合物の炭化水素基とは、例えば、エステル結合、エーテル結合又はウレタン結合、好ましくはエステル結合を介して結合され、カルダノール類縁体（又はその誘導体）のフェノール性水酸基が結合しているカルダノール炭素原子と多官能化合物の炭化水素基とは、例えば、エステル結合、エーテル結合又はウレタン結合、好ましくはエステル結合又はエーテル結合を介して結合される。多官能化合物としてジイソシアネートを用いた場合は、多官能化合物の炭化水素基はウレタン結合を介してカルダノール炭素原子およびセルロース炭素原子と結合される。
【００５４】
本実施形態におけるカルダノール類縁体は、直鎖状炭化水素部分の不飽和結合（二重結合）を部分的に水素添加して使用することが好ましい。カルダノール類縁体の、側鎖の不飽和結合数が異なる４種類の成分のうち、不飽和結合数が２個または３個の成分（ジエンまたはトリエン）を除去することで、熱安定性を大幅に向上させることができる。本実施形態におけるカルダノール類縁体（又はその誘導体）の側鎖の不飽和結合数は、平均で０．１個以上０．９個以下であることが好ましく、０．１個以上０．８個以下であることがより好ましく、０．１個以上０．７個以下であることがさらに好ましい。側鎖の不飽和結合数が平均０．９個より多い場合、上記ジエンまたはトリエンが残存して熱安定性が著しく低下する。また、側鎖の不飽和結合数が平均０．１個未満の場合、水素添加の反応時間が長くなり、製造エネルギーが増加し、原料の準備にかかるコストが増大する。
【００５５】
水素添加する方法としては、特に限定されるものではなく、通常の方法を用いることができる。触媒としては、パラジウム、ルテニウム、ロジウムなどの貴金属またはニッケル、或いはこれらから選ばれる金属を活性炭素、活性アルミナ、珪藻土などの担体上に担持したものが挙げられる。反応方式としては、粉末状の触媒を懸濁攪拌しながら反応を行うバッチ方式や、成形した触媒を充填した反応塔を用いた連続方式を採用することができる。水素添加の際の溶媒は、水素添加の方式によっては用いなくてもよいが、溶媒を使用する場合は、通常、アルコール類、エーテル類、エステル類、飽和炭化水素類が挙げられる。水素添加の際の反応温度は、特に限定されないが、通常２０〜２５０℃、好ましくは５０〜２００℃に設定できる。反応温度が低すぎると水素化速度が遅くなり、逆に高すぎると分解生成物が多くなる虞がある。水素添加の際の水素圧は、通常１０〜８０ｋｇｆ／ｃｍ2（９．８×１０5〜７８．４×１０5Ｐａ）、好ましくは２０〜５０ｋｇｆ／ｃｍ2（１９．６×１０5〜４９．０×１０5Ｐａ）に設定できる。
【００５６】
水素添加反応の進行度は、消費された水素量の計測により追跡することができる。製造時のエネルギーを少なくする観点から、側鎖の不飽和結合数が平均で０．９個以下に変換されるために必要な水素の量が消費されたところで水素添加反応を停止することが好ましい。
【００５７】
水素添加は、カルダノール類縁体の誘導体を形成する前、カルダノール類縁体の誘導体を形成した後グラフト化前、カルダノール類縁体の誘導体のグラフト化後のいずれにおいても行うことができるが、水素添加やグラフト化の反応効率等の観点から、カルダノール類縁体の誘導体のグラフト化前が好ましく、カルダノール類縁体の誘導体の形成前がさらに好ましい。
【００５８】
セルロース（又はその誘導体）に対する、当該セルロース（又はその誘導体）に結合したカルダノール類縁体（又はその誘導体）の割合（グラフト化率）は、セルロース（又はその誘導体）のグルコース単位当たりのカルダノール類縁体（又はその誘導体）の付加数（平均値）、すなわち、グルコース単位当たりのカルダノール類縁体（又はその誘導体）と結合した水酸基の個数（水酸基置換度、ＤＳCD）（平均値）によって表される。ＤＳCDは、０．１以上が好ましく、０．２以上がより好ましく、０．４以上に設定してもよい。ＤＳCDが低すぎると、グラフト化による効果が十分に得られない場合がある。ＤＳCDの最大値は、理論上「３」であるが、製造（グラフト化）のし易さの観点から、２．５以下が好ましく、２以下がより好ましく、１．５以下がさらに好ましい。さらに、ＤＳCDが１以下の場合であってもよく、十分な改善効果を得ることができる。ＤＳCDが大きくなると、引張破断歪み（靱性）が高くなる一方で最大強度（引張強度、曲げ強度）が低下する傾向があるため、所望の特性に応じて適宜設定することが好ましい。
【００５９】
カルダノール類縁体（又はその誘導体）をグラフト化するとともに、特定の反応性炭化水素化合物を、セルロース（又はその誘導体）にグラフト化させてもよい。これにより、セルロース系樹脂を所望の特性に改善することができる。
【００６０】
この反応性炭化水素化合物は、セルロース（又はその誘導体）中の水酸基と反応できる官能基を少なくとも一つ持つ化合物であり、例えばカルボキシル基、カルボン酸ハライド基またはカルボン酸無水物基、イソシアネート基、またはアクリル基を有する炭化水素化合物が挙げられる。具体的には、脂肪族モノカルボン酸、芳香族モノカルボン酸、脂環族モノカルボン酸等のモノカルボン酸から選ばれる少なくとも一種の化合物、その酸ハロゲン化物又はその酸無水物、脂肪族モノイソシアネート、芳香族モノイソシアネート、脂環族モノイソシアネートから選ばれる少なくとも一種の化合物、アクリル酸エステル、メタクリル酸エステルが挙げられる。脂肪族モノカルボン酸としては、直鎖状の又は分岐した側鎖をもつ脂肪酸が挙げられる。芳香族モノカルボン酸としては、芳香環にカルボキシル基が直接結合したもの、芳香環にアルキレン基（例えばメチレン基、エチレン基）を介してカルボキシル基が結合したもの（芳香環に脂肪族カルボン酸基が結合したもの）が挙げられる。脂環族モノカルボン酸としては、脂環にカルボキシル基が直接結合したもの、脂環にアルキレン基（例えばメチレン基、エチレン基）を介してカルボキシル基が結合したもの（脂環に脂肪族カルボン酸基が結合したもの）が挙げられる。脂肪族モノイソシアネートとしては、脂肪族ジイソシアネートと直鎖状の又は分岐した側鎖を持つ脂肪族モノアルコールを１：１で反応させたものが挙げられる。芳香族モノイソシアネートとしては、芳香族ジイソシアネートと直鎖状の又は分岐した側鎖を持つ脂肪族モノアルコールを１：１で反応させたものが挙げられる。アクリル酸エステル及びメタクリル酸エステルとしては、アクリル酸またはメタクリル酸と直鎖状の又は分岐した側鎖を持つ脂肪族モノアルコールとのエステルが挙げられる。
【００６１】
この反応性炭化水素化合物は、炭素数が１〜３２の範囲にあることが好ましく、１〜２０の範囲にあることがより好ましい。炭素数が多すぎると、分子が大きくなりすぎて立体障害によって反応効率が低下し、その結果、グラフト化率を上げることが困難となる。
【００６２】
この反応性炭化水素化合物は、特に、グラフト化されたカルダノール類縁体（又はその誘導体）からなる立体構造の隙間部分を埋めるように配置された場合に特性改善に効果的である。
【００６３】
この反応性炭化水素化合物の炭化水素基が、芳香族炭化水素基や脂環式炭化水素基の場合、特に剛性や耐熱性の改善に有効であり、また、脂肪族炭化水素基の場合は特に靭性の改善に有効である。
【００６４】
反応性炭化水素化合物として用いられる脂肪族モノカルボン酸としては、酢酸、プロピオン酸、酪酸、吉草酸、カプロン酸、エナント酸、カプリル酸、ペラルゴン酸、カプリン酸、２−エチル−ヘキサンカルボン酸、ウンデシル酸、ラウリン酸、トリデシル酸、ミリスチン酸、ペンタデシル酸、パルミチン酸、ヘプタデシル酸、ステアリン酸、ノナデカン酸、アラキン酸、ベヘン酸、リグノセリン酸、セロチン酸、ヘプタコサン酸、モンタン酸、メリシン酸、ラクセル酸等の飽和脂肪酸；ブテン酸、ペンテン酸、ヘキセン酸、オクテン酸、ウンデシレン酸、オレイン酸、ソルビン酸、リノール酸、リノレン酸、アラキドン酸等の不飽和脂肪酸；それらの誘導体を挙げることができる。これらはさらに置換基を有してもよい。
【００６５】
反応性炭化水素化合物として用いられる芳香族モノカルボン酸としては、安息香酸等のベンゼン環にカルボキシル基が導入されたもの；トルイル酸等のベンゼン環にアルキル基が導入された芳香族カルボン酸；フェニル酢酸、フェニルプロピオン酸等のベンゼン環に脂肪族カルボン酸基が導入されたもの；ビフェニルカルボン酸、ビフェニル酢酸等のベンゼン環を２個以上有する芳香族カルボン酸；ナフタリンカルボン酸、テトラリンカルボン酸等の縮合環構造を有する芳香族カルボン酸；それらの誘導体を挙げることができる。
【００６６】
反応性炭化水素化合物として用いられる脂環族モノカルボン酸としては、シクロペンタンカルボン酸、シクロヘキサンカルボン酸、シクロオクタンカルボン酸等の脂環にカルボキシル基が導入されたもの；シクロヘキシル酢酸等の脂環に脂肪族カルボン酸基が導入されたもの；それらの誘導体が挙げられる。
【００６７】
これらの反応性炭化水素化合物の構造中に有機シリコーン化合物や有機フッ素化合物が付加されていると、耐水性などの一層の改善効果が得られる。
【００６８】
これらの反応性炭化水素化合物中の反応性官能基は、セルロースの水酸基と反応できる官能基であればよく、カルボキシル基やカルボン酸ハライド基（特にカルボン酸クロライド基）、カルボン酸無水物基の他、エポキシ基、イソシアネート基、ハロゲン基（特にクロライド基）が挙げられる。これらの中でもカルボキシル基とカルボン酸ハライド基が好ましく、特にカルボン酸クロライド基が好ましい。カルボン酸ハライド基（特にカルボン酸クロライド基）としては、上記の各種カルボン酸のカルボキシル基が酸ハロゲン化された酸ハライド基（特に酸クロライド基）が挙げられる。
【００６９】
本実施形態に用いる反応性炭化水素化合物は、特に樹脂の剛性（曲げ強度等）の観点から、芳香族カルボン酸および脂環族カルボン酸から選ばれる少なくとも一種のモノカルボン酸、その酸ハロゲン化物又はその酸無水物が好ましい。このような反応性炭化水素化合物がセルロース水酸基に付加することにより、芳香族カルボン酸および脂環族カルボン酸から選ばれる少なくとも一種のモノカルボン酸由来のアシル基がセルロース水酸基に付加した構造（すなわち、セルロース水酸基の水素原子がアシル基に置換された構造）が得られる。
【００７０】
セルロース（又はその誘導体）のグルコース単位あたりの反応性炭化水素化合物の付加数（アシル基の付加数）（平均値）、すなわち、グルコース単位あたりの反応性炭化水素化合物と結合した水酸基の個数（水酸基置換度、ＤＳXX）（平均値）は、所望の効果を得る点から、０．１以上０．６以下が好ましく、０．１以上０．５以下がより好ましい。また、カルダノール類縁体（又はその誘導体）と反応性炭化水素化合物のグラフト化後のグルコース単位あたりの残存する水酸基の個数（水酸基残存度、ＤＳOH）（平均値）は、耐水性を十分に確保する点から、０．９以下が好ましく、０．７以下がより好ましい。
【００７１】
この反応性炭化水素化合物は、カルダノール類縁体（又はその誘導体）のグラフト化工程においてグラフト化することができる。これにより均質にグラフト化することが可能になる。その際、これらを同時又は別途に添加してもよいが、カルダノール類縁体（又はその誘導体）をグラフト結合させた後に、反応性炭化水素化合物を添加してグラフト結合させることにより、グラフト化反応効率を向上できる。
【００７２】
グラフト化処理は、セルロース（又はその誘導体）、カルダノール類縁体（又はその誘導体）、必要に応じて反応性炭化水素化合物を、これらを溶解できる溶媒中で、適切な温度で加熱することによって実施できる。セルロースは通常の溶媒には溶解しにくいが、ジメチルスルホキシド−アミン系溶媒、ジメチルホルムアミド−クロラール−ピリジン系溶媒、ジメチルアセトアミド−リチウムクロライド系溶媒、イミダゾリウム系イオン液体などに溶解できる。通常の溶媒中でグラフト化反応を行う場合、あらかじめセルロースの水酸基の一部にカルボン酸やアルコールを結合させ、分子間力を低下させることによって溶解性を変化させたセルロース誘導体を用いることができる。水酸基の水素原子がアセチル基、プロピオニル基、ブチリル基等のアシル基で置換されたアシル化セルロースが好ましく、特に酢酸や酢酸クロライドを用いて酢酸化（アセチル化）された酢酸セルロースが好ましい。これらのアシル化に用いられる、酢酸、プロピオン酸、酪酸、及びこれらの酸のハロゲン化物や無水物は、前述の反応性炭化水素化合物に含まれるが、この例のように、所定の反応性炭化水素化合物の一部もしくは全部を、カルダノール類縁体（又はその誘導体）のグラフト化前にセルロースの水酸基に付加（グラフト結合）させることができる。
【００７３】
カルダノール類縁体（又はその誘導体）のグラフト結合に利用されない残りのセルロース水酸基は、水酸基のままであるものと、上記のようにアセチル化等により変性されたもの或いは反応性炭化水素化合物が付加（グラフト結合）したものがある。水酸基の量が多いほど、最大強度や耐熱性が大きくなる傾向がある一方で、吸水性が高くなる傾向がある。水酸基の変換率（置換度）が高いほど、吸水性が低下し、可塑性や破断歪みが増加する傾向がある一方で、最大強度や耐熱性が低下する傾向がある。これらの傾向とグラフト化条件を考慮して、水酸基の変換率を適宜設定することができる。
【００７４】
耐水性を十分に確保する観点からは、グラフト化後のセルロース系樹脂のグルコース単位あたりの残存する水酸基の個数（水酸基残存度、ＤＳOH）（平均値）は、０．９以下が好ましく、０．７以下がより好ましい。
【００７５】
吸水性や機械的強度、耐熱性の観点から、セルロース水酸基は、その一部が前記の反応性炭化水素によりアシル化されていることが好ましく、さらにカルダノール類縁体（又はその誘導体）の前述のグラフト化処理上の観点から、セルロース水酸基は、カルダノール類縁体（又はその誘導体）のグラフト化前に、適度にアシル化（特にアセチル化）されていることが好ましい。セルロース（又はその誘導体）のグルコース単位あたりのアシル基の付加数（平均値）、すなわちグルコース単位あたりのアシル化された水酸基の個数（水酸基置換度、ＤＳAC）（平均値）は、十分なアシル化効果を得る点から、０．５以上が好ましく、１．０以上がより好ましく、１．５以上がさらにより好ましい。また、カルダノール類縁体（又はその誘導体）のグラフト化率（ＤＳCD）を十分に確保する点から、このアシル化による水酸基置換度ＤＳACは２．７以下が好ましく、２．５以下がより好ましく、２．２以下がさらに好ましい。このアシル化による付加するアシル基は、アセチル基、プロピオニル基およびブチリル基から選ばれる少なくとも一種であることが好ましい。なお、アセチル化の場合の置換度をＤＳAce、プロピオニル化の場合の置換度をＤＳPr、ブチリル化の場合の置換度をＤＳBuと示す。
【００７６】
本実施形態によるセルロース系樹脂は、十分な植物利用率を確保する観点から、グラフト化後のセルロース系樹脂の全体に対するセルロース成分とカルダノール類縁体成分との合計の質量比率（植物成分率）が、５０％以上が好ましく、６０％以上がより好ましい。ここでセルロース成分は、水酸基がアシル化やグラフト化されていない前記の式（１）で示される構造に対応し、カルダノール成分は前記の式（３）で示される構造に対応するものとして算出する。
【００７７】
以上に説明した本発明の実施形態によるセルロース系樹脂は、所望の特性に応じて添加剤を加え、成形用材料に好適なセルロース系樹脂組成物を得ることができる。
【００７８】
本発明の実施形態によるセルロース系樹脂組成物には、通常の熱可塑性樹脂に使用する各種の添加剤を適用できる。例えば、可塑剤を添加することで、熱可塑性や成形体の破断時の伸びを一層向上できる。
【００７９】
このような可塑剤としては、フタル酸ジブチル、フタル酸ジアリール、フタル酸ジエチル、フタル酸ジメチル、フタル酸ジ−２−メトキシエチル、エチルフタリル・エチルグリコレート、メチルフタリル・エチルグリコレート等のフタル酸エステル；酒石酸ジブチル等の酒石酸エステル；アジピン酸ジオクチル、アジピン酸ジイソノニル等のアジピン酸エステル；トリアセチン、ジアセチルグリセリン、トリプロピオニトリルグリセリン、グリセリンモノステアレートなどの多価アルコールエステル；リン酸トリエチル、リン酸トリフェニル、リン酸トリクレシルなどのリン酸エステル；ジブチルアジペート、ジオクチルアジペート、ジブチルアゼレート、ジオクチルアゼレート、ジオクチルセバケート等の脂肪族ジカルボン酸ジアルキルエステル；クエン酸トリエチル、クエン酸アセチル・トリエチル、アセチルクエン酸トリブチル等のクエン酸エステル；エポキシ化大豆油、エポキシ化亜麻仁油等のエポキシ化植物油；ヒマシ油およびその誘導体；Ｏ−ベンゾイル安息香酸エチル等の安息香酸エステル；セバシン酸エステル、アゼライン酸エステル等の脂肪族ジカルボン酸エステル；マレイン酸エステル等の不飽和ジカルボン酸エステル；その他、Ｎ−エチルトルエンスルホンアミド、ｐ−トルエンスルホン酸Ｏ−クレジル、トリプロピオニンなどが挙げられる。
【００８０】
その他の可塑剤として、シクロヘキサンジカルボン酸ジヘキシル、シクロヘキサンジカルボン酸ジオクチル、シクロヘキサンジカルボン酸ジ−２−メチルオクチル等のシクロヘキサンジカルボン酸エステル；トリメリット酸ジヘキシル、トリメリット酸ジエチルヘキシル、トリメリット酸ジオクチル等のトリメリット酸エステル；ピロメリット酸ジヘキシル、ピロメリット酸ジエチルヘキシル、ピロメリット酸ジオクチル等のピロメリット酸エステルが挙げられる。
【００８１】
このような可塑剤中の反応性官能基（カルボン酸基、カルボン酸基から誘導された基、その他の官能基）とカルダノール類縁体の水酸基や不飽和結合とを反応させて、カルダノール類縁体を付加させた可塑剤を用いることもできる。このような可塑剤を用いると、本実施形態のセルロース系樹脂と可塑剤の相溶性を向上できるため、可塑剤の添加効果を一層向上できる。
【００８２】
本発明の実施形態によるセルロース系樹脂組成物には、必要に応じて、無機系もしくは有機系の粒状または繊維状の充填剤を添加できる。充填剤を添加することによって、強度や剛性を一層向上できる。
【００８３】
このような充填剤としては、例えば、鉱物質粒子（タルク、マイカ、焼成珪成土、カオリン、セリサイト、ベントナイト、スメクタイト、クレイ、シリカ、石英粉末、ガラスビーズ、ガラス粉、ガラスフレーク、ミルドファイバー、ワラストナイト（またはウォラストナイト）など）、ホウ素含有化合物（窒化ホウ素、炭化ホウ素、ホウ化チタンなど）、金属炭酸塩（炭酸マグネシウム、重質炭酸カルシウム、軽質炭酸カルシウムなど）、金属珪酸塩（珪酸カルシウム、珪酸アルミニウム、珪酸マグネシウム、アルミノ珪酸マグネシウムなど）、金属酸化物（酸化マグネシウムなど）、金属水酸化物（水酸化アルミニウム、水酸化カルシウム、水酸化マグネシウムなど）、金属硫酸塩（硫酸カルシウム、硫酸バリウムなど）、金属炭化物（炭化ケイ素、炭化アルミニウム、炭化チタンなど）、金属窒化物（窒化アルミニウム、窒化ケイ素、窒化チタンなど）、ホワイトカーボン、各種金属箔が挙げられる。繊維状の充填剤としては、有機繊維（天然繊維、紙類など）、無機繊維（ガラス繊維、アスベスト繊維、カーボン繊維、シリカ繊維、シリカ・アルミナ繊維、ウォラストナイト、ジルコニア繊維、チタン酸カリウム繊維など）、金属繊維などが挙げられる。これらの充填剤は、単独で又は二種以上組み合わせて使用できる。
【００８４】
本発明の実施形態によるセルロース系樹脂組成物には、必要に応じて、難燃剤を添加できる。難燃剤を添加することによって、難燃性を付与できる。
【００８５】
難燃剤としては、例えば、水酸化マグネシウム、水酸化アルミニウム、ハイドロタルサイトのような金属水和物、塩基性炭酸マグネシウム、炭酸カルシウム、シリカ、アルミナ、タルク、クレイ、ゼオライト、臭素系難燃剤、三酸化アンチモン、リン酸系難燃剤（芳香族リン酸エステル類、芳香族縮合リン酸エステル類など）、リンと窒素を含む化合物（フォスファゼン化合物）などが挙げられる。これらの難燃剤は、単独で又は二種以上組み合わせて使用できる。
【００８６】
また、難燃剤として、酸化リン、リン酸またはこれらの誘導体とカルダノール類縁体との反応物や、これらの反応物の重合体を用いることができる。このような難燃剤を用いると、本実施形態のセルロース系樹脂と難燃剤との相互作用が強化され、優れた難燃効果が得られる。このような難燃剤としては、例えば、酸化リン（Ｐ2Ｏ5）やリン酸（Ｈ3ＰＯ4）とカルダノール類縁体の水酸基とを反応させた反応物や、この反応物にヘキサメチレンテトラミンを加えて重合させた重合体が挙げられる。
【００８７】
本発明の実施形態によるセルロース系樹脂組成物には、必要に応じて、耐衝撃性改良剤を添加できる。耐衝撃性改良剤を添加することによって、成形体の耐衝撃性を向上できる。
【００８８】
耐衝撃性改良剤としては、ゴム成分やシリコーン化合物を挙げられる。ゴム成分としては、天然ゴム、エポキシ化天然ゴム、合成ゴムなどが挙げられる。また、シリコーン化合物としては、アルキルシロキサン、アルキルフェニルシロキサンなどの重合によって形成された有機ポリシロキサン、もしくは、前記有機ポリシロキサンの側鎖または末端をポリエーテル基、メチルスチリル基、アルキル基、高級脂肪酸エステル基、アルコキシ基、フッ素、アミノ基、エポキシ基、カルボキシル基、カルビノール基、メタクリル基、メルカプト基、フェノール基などで変性した変性シリコーン化合物などが挙げられる。これらの耐衝撃性改良剤は、単独で又は二種以上組み合わせて使用できる。
【００８９】
このシリコーン化合物としては、変性シリコーン化合物（変性ポリシロキサン化合物）が好ましい。この変性シリコーン化合物としては、ジメチルシロキサンの繰り返し単位から構成される主鎖を持ち、その側鎖または末端のメチル基の一部が、アミノ基、エポキシ基、カルビノール基、フェノール基、メルカプト基、カルボキシル基、メタクリル基、長鎖アルキル基、アラルキル基、フェニル基、フェノキシ基、アルキルフェノキシ基、長鎖脂肪酸エステル基、長鎖脂肪酸アミド基、ポリエーテル基から選ばれる少なくとも１種類の基を含む有機置換基で置換された構造を有する変性ポリジメチルシロキサンが好ましい。
【００９０】
変性シリコーン化合物は、このような有機置換基を有することによって、前述のカルダノール類縁体を結合したセルロース系樹脂に対する親和性が改善され、セルロース系樹脂組成物中の分散性が向上し、このような変性シリコーン化合物を含有するセルロース系樹脂組成物を用いて耐衝撃性に優れる成形体を得ることができる。
【００９１】
このような変性シリコーン化合物は、通常の方法に従って製造されるものや市販品を用いることができる。
【００９２】
この変性シリコーン化合物に含まれる上記の有機置換基としては、下記式（６）〜（２４）で表されるものを挙げることができる。
【００９３】
【化３】
2015081326.tif 000004
【００９４】
【化４】
2015081326.tif 000005
【００９５】
【化５】
2015081326.tif 000006
【００９６】
【化６】
2015081326.tif 000007
【００９７】
【化７】
2015081326.tif 000008
【００９８】
【化８】
2015081326.tif 000009
【００９９】
【化９】
2015081326.tif 000010
【０１００】
【化１０】
2015081326.tif 000011
【０１０１】
【化１１】
2015081326.tif 000012
【０１０２】
【化１２】
2015081326.tif 000013
【０１０３】
上記の式中、ａ、ｂはそれぞれ１から５０の整数を表す。
【０１０４】
上記の式中、Ｒ1〜Ｒ10、Ｒ12〜Ｒ15、Ｒ19、Ｒ21は、それぞれ２価の有機基を表す。２価の有機基としては、メチレン基、エチレン基、プロピレン基、ブチレン基等のアルキレン基、フェニレン基、トリレン基等のアルキルアリーレン基、−（ＣＨ2−ＣＨ2−Ｏ）c−（ｃは１から５０の整数を表す）、−〔ＣＨ2−ＣＨ（ＣＨ3）−Ｏ〕d−（ｄは１から５０の整数を表す）等のオキシアルキレン基やポリオキシアルキレン基、−（ＣＨ2）e−ＮＨＣＯ−（ｅは１から８の整数を表す）を挙げることができる。これらのうち、アルキレン基が好ましく、特に、エチレン基、プロピレン基が好ましい。
【０１０５】
上記の式中、Ｒ11、Ｒ16〜Ｒ18、Ｒ20、Ｒ22は、それぞれ炭素数１〜２０のアルキル基を表す。アルキル基としては、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基などが挙げられる。また、上記アルキル基の構造中に、１つ以上の不飽和結合を有していてもよい。
【０１０６】
変性シリコーン化合物中の有機置換基の合計平均含有量は、セルロース系樹脂組成物の製造時において、当該変性シリコーンがマトリックスのカルダノール類縁体を結合したセルロース系樹脂中に適度な粒径（例えば０．１μｍ以上１００μｍ以下）で分散可能な範囲とすることが望ましい。カルダノール類縁体を結合したセルロース系樹脂中において、変性シリコーン化合物が適度な粒径で分散すると、弾性率の低いシリコーン領域の周囲への応力集中が効果的に発生し、優れた耐衝撃性を有する樹脂成形体を得ることができる。かかる有機置換基の合計平均含有量は、０．０１質量％以上が好ましく、０．１質量％以上がより好ましく、また、７０質量％以下が好ましく、５０質量％以下がより好ましい。変性シリコーン化合物は、有機置換基が適度に含有されていれば、セルロース系樹脂との親和性が向上し、カルダノール類縁体を結合したセルロース系樹脂中において適度な粒径で分散でき、さらに、成形品において当該変性シリコーン化合物の分離によるブリードアウトを抑制することができる。有機置換基の合計平均含有量が少なすぎると、カルダノール類縁体を結合したセルロース系樹脂中において適度な粒径での分散が困難になる。
【０１０７】
変性ポリジメチルシロキサン化合物中の有機置換基がアミノ基、エポキシ基、カルビノール基、フェノール基、メルカプト基、カルボキシル基、メタクリル基の場合、この変性ポリジメチルシロキサン化合物中の有機置換基の平均含有量は下記式（Ｉ）から求めることができる。
【０１０８】
有機置換基平均含有量（％）＝
（有機置換基の式量／有機置換基当量）×１００      （Ｉ）
式（Ｉ）中、有機置換基当量は、有機置換基１モルあたりの変性シリコーン化合物の質量の平均値である。
【０１０９】
変性ポリジメチルシロキサン化合物中の有機置換基がフェノキシ基、アルキルフェノキシ基、長鎖アルキル基、アラルキル基、長鎖脂肪酸エステル基、長鎖脂肪酸アミド基の場合、この変性ポリジメチルシロキサン化合物中の有機置換基の平均含有量は下記式（II）から求めることができる。
【０１１０】
有機置換基平均含有量（％）＝
ｘ×ｗ／［（１−ｘ）×７４＋ｘ×（５９＋ｗ）］×１００      （II）
式（II）中、ｘは変性ポリジメチルシロキサン化合物中の全シロキサン繰り返し単位に対する有機置換基含有シロキサン繰り返し単位のモル分率の平均値であり、ｗは有機置換基の式量である。
【０１１１】
変性ポリジメチルシロキサン化合物中の有機置換基がフェニル基の場合、この変性ポリジメチルシロキサン化合物中のフェニル基の平均含有量は下記式（III）から求めることができる。
【０１１２】
フェニル基平均含有量（％）＝
１５４×ｘ／［７４×（１−ｘ）＋１９８×ｘ］×１００      （III）
式（III）中、ｘは変性ポリジメチルシロキサン化合物（Ａ）中の全シロキサン繰り返し単位に対するフェニル基含有シロキサン繰り返し単位のモル分率の平均値である。
【０１１３】
変性ポリジメチルシロキサン化合物中の有機置換基がポリエーテル基の場合、この変性ポリジメチルシロキサン化合物中のポリエーテル基の平均含有量は下記式（IV）から求めることができる。
【０１１４】
ポリエーテル基平均含有量（％）＝ＨＬＢ値／２０×１００      （ＩＶ）
式（IV）中、ＨＬＢ値は界面活性剤の水と油への親和性の程度を表す値であり、グリフィン法に基づいて下記の式（Ｖ）により定義される。
【０１１５】
ＨＬＢ値＝２０×（親水部の式量の総和／分子量）      （Ｖ）。
【０１１６】
本実施形態のセルロース系樹脂へは、当該樹脂に対する親和性が異なる２種類以上の変性シリコーン化合物を添加してもよい。この場合、比較的親和性の低い変性シリコーン化合物（Ａ１）の分散性が、比較的親和性の高い変性シリコーン化合物（Ａ２）によって改善され、より一層優れた耐衝撃性を有するセルロース系樹脂組成物を得ることができる。比較的親和性の低い変性シリコーン化合物（Ａ１）の有機置換基の合計平均含有量としては、０．０１質量％以上が好ましく、０．１質量％以上がより好ましく、また１５質量％以下が好ましく、１０質量％以下がより好ましい。比較的親和性の高い変性シリコーン化合物（Ａ２）の有機置換基の合計平均含有量は、１５質量％以上が好ましく、２０質量％以上がより好ましく、また９０質量％以下が好ましい。
【０１１７】
変性シリコーン化合物（Ａ１）と変性シリコーン化合物（Ａ２）との配合比（質量比）は、１０／９０〜９０／１０の範囲で設定できる。
【０１１８】
変性シリコーン化合物においては、ジメチルシロキサン繰返し単位および有機置換基含有シロキサン繰り返し単位が、同種のものが連続して接続されても、交互に接続されても、また、ランダムに接続されていてもよい。変性シリコーン化合物は、分岐構造を有していてもよい。
【０１１９】
変性シリコーン化合物の数平均分子量は、９００以上が好ましく、１０００以上がより好ましく、また１００００００以下が好ましく、３０００００以下がより好ましく、１０００００以下がさらに好ましい。変性シリコーン化合物の分子量が十分に大きいと、カルダノール類縁体を結合したセルロース系樹脂を含む組成物の製造時において、溶融したセルロース系樹脂と変性シリコーン化合物の混練時に揮発による変性シリコーン化合物の喪失を抑制することができる。また、変性シリコーン化合物の分子量が大きすぎることなく適度な大きさであると、分散性がよく、組成が均一な成形品を得ることができる。
【０１２０】
変性シリコーン化合物の数平均分子量は、試料のクロロホルム０．１％溶液のＧＰＣによる測定値（ポリスチレン標準試料で較正）を採用することができる。
【０１２１】
このような変性シリコーン化合物の含有量は、十分な添加効果を得る点から、セルロース系樹脂組成物全体（特にセルロース系樹脂と変性シリコーン化合物との合計量）に対して１質量％以上が好ましく、２質量％以上がより好ましい。成形体の強度等の特性を十分に確保し、またブリードアウトを抑制する点から、変性シリコーン化合物の含有量は２０質量％以下が好ましく、１０質量％以下がより好ましい。
【０１２２】
このような変性シリコーン化合物をセルロース系樹脂に添加することにより、樹脂中に変性シリコーンを適度な粒径（例えば０．１〜１００μｍ）で分散させることができ、成形体の耐衝撃性を向上できる。
【０１２３】
耐衝撃性改良剤として、カルダノール類縁体を主成分とする重合体を用いてもよい。このような耐衝撃性改良剤は、本実施形態によるセルロース系樹脂との相溶性に優れるため、より高度な耐衝撃性改良効果が得られる。具体的には、カルダノール類縁体にホルムアルデヒドを加え、これとカルダノール類縁体のベンゼン環との反応により得られるカルダノール類縁体の重合体や、カルダノール類縁体に硫酸、リン酸、ジエトキシトリフルオロボロン等の触媒を加え、カルダノール類縁体の直鎖状炭化水素中の不飽和結合同士の反応により得られるカルダノール類縁体の重合体が挙げられる。
【０１２４】
本発明の実施形態によるセルロース系樹脂組成物には、必要に応じて、着色剤、酸化防止剤、熱安定剤など、通常の樹脂組成物に適用される添加剤を添加してもよい。
【０１２５】
本発明の実施形態によるセルロース系樹脂組成物には、必要に応じて、一般的な熱可塑性樹脂を添加してもよい。
【０１２６】
特に、熱可塑性ポリウレタンエラストマー（ＴＰＵ）などの柔軟性に優れる熱可塑性樹脂を添加することにより、成形体の耐衝撃性を向上できる。このような熱可塑性樹脂（特にＴＰＵ）の含有量は、十分な添加効果を得る点から、セルロース系樹脂組成物全体（特にセルロース系樹脂と熱可塑性樹脂（特にＴＰＵ）との合計量）に対して１質量％以上が好ましく、５質量％以上がより好ましい。セルロース系樹脂の強度等の特性を確保し、またブリードアウトを抑える点から、この熱可塑性樹脂（特にＴＰＵ）の含有量は２０質量％以下が好ましく、１５質量％以下がより好ましい。
【０１２７】
耐衝撃性向上に好適な熱可塑性ポリウレタンエラストマー（ＴＰＵ）は、ポリオール、ジイソシアネート、および鎖延長剤を用いて調製されるものを用いることができる。
【０１２８】
このポリオールとしては、ポリエステルポリオール、ポリエステルエーテルポリオール、ポリカーボネートポリオール、ポリエーテルポリオールが挙げられる。
【０１２９】
上記のポリエステルポリオールとしては、脂肪族ジカルボン酸（コハク酸、アジピン酸、セバシン酸、アゼライン酸等）、芳香族ジカルボン酸（フタル酸、テレフタル酸、イソフタル酸、ナフタレンジカルボン酸等）、脂環族ジカルボン酸（ヘキサヒドロフタル酸、ヘキサヒドロテレフタル酸、ヘキサヒドロイソフタル酸等）等の多価カルボン酸又はこれらの酸エステルもしくは酸無水物と、エチレングリコール、１，３−プロパンジオール（ＨＯ−ＣＨ2ＣＨ2ＣＨ2−ＯＨ）、１，２−プロピレングリコール、１，３−ブタンジオール、１，４−ブタンジオール、１，５−ペンタンジオール、１，６−ヘキサンジオール、３−メチル−１，５−ペンタンジオール、ネオペンチルグリコール、１，３−オクタンジオール、１，９−ノナンジオール等の多価アルコール又はこれらの混合物との脱水縮合反応で得られるポリエステルポリオール；ε−カプロラクトン等のラクトンモノマーの開環重合で得られるポリラクトンジオール等が挙げられる。
【０１３０】
上記のポリエステルエーテルポリオールとしては、脂肪族ジカルボン酸（コハク酸、アジピン酸、セバシン酸、アゼライン酸等）、芳香族ジカルボン酸（フタル酸、テレフタル酸、イソフタル酸、ナフタレンジカルボン酸等）、脂環族ジカルボン酸（ヘキサヒドロフタル酸、ヘキサヒドロテレフタル酸、ヘキサヒドロイソフタル酸等）等の多価カルボン酸又はこれらの酸エステルもしくは酸無水物と、ジエチレングリコールもしくはアルキレンオキサイド付加物（プロピレンオキサイド付加物等）等のグリコール等又はこれらの混合物との脱水縮合反応で得られる化合物が挙げられる。
【０１３１】
上記のポリカーボネートポリオールとしては、例えば、エチレングリコール、１，３−プロパンジオール（ＨＯ−ＣＨ2ＣＨ2ＣＨ2−ＯＨ）、１，２−プロピレングリコール、１，３−ブタンジオール、１，４−ブタンジオール、１，５−ペンタンジオール、１，６−ヘキサンジオール、３−メチル−１，５−ペンタンジオール、ネオペンチルグリコール、１，８−オクタンジオール、１，９−ノナンジオール、ジエチレングリコール等の多価アルコールの１種または２種以上と、ジエチレンカーボネート、ジメチルカーボネート、ジエチルカーボネート等とを反応させて得られるポリカーボネートポリオールが挙げられる。また、ポリカプロラクトンポリオール（ＰＣＬ）とポリヘキサメチレンカーボネート（ＰＨＬ）との共重合体であってもよい。
【０１３２】
上記のポリエーテルポリオールとしては、エチレンオキサイド、プロピレンオキサイド、テトラヒドロフラン等の環状エーテルをそれぞれ重合させて得られるポリエチレングリコール、ポリプロピレングリコール、ポリテトラメチレンエーテルグリコール等、及び、これらのコポリエーテルが挙げられる。
【０１３３】
ＴＰＵの形成に用いられるジイソシアネートとしては、例えば、トリレンジイソシアネート（ＴＤＩ）、４，４’−ジフェニルメタンジイソシアネート（ＭＤＩ）、１，５−ナフチレンジイソシアネート（ＮＤＩ）、トリジンジイソシアネート、１，６−ヘキサメチレンジイソシアネート（ＨＤＩ）、イソホロンジイソシアネート（ＩＰＤＩ）、キシリレンジイソシアネート（ＸＤＩ）、水添ＸＤＩ、テトラメチルキシレンジイソシアネート（ＴＭＸＤＩ）、１，８−ジイソシアネートメチルオクタン、ジシクロヘキシルメタンジイソシアネート（水素添加ＭＤＩ；ＨＭＤＩ）等が挙げられる。これらの中でも、４，４’−ジフェニルメタンジイソシアネート（ＭＤＩ）及び１，６−ヘキサメチレンジイソシアネート（ＨＤＩ）を好適なものとして用いることができる。
【０１３４】
ＴＰＵの形成に用いられる鎖延長剤としては、低分子量ポリオールが使用できる。この低分子量ポリオールとしては、例えば、エチレングリコール、１，３−プロパンジオール（ＨＯ−ＣＨ2ＣＨ2ＣＨ2−ＯＨ）、１，２−プロピレングリコール、１，３−ブタンジオール、１，４−ブタンジオール、１，５−ペンタンジオール、１，６−ヘキサンジオール、３−メチル−１，５−ペンタンジオール、ネオペンチルグリコール、１，８−オクタンジオール、１，９−ノナンジオール、ジエチレングリコール、１，４−シクロヘキサンジメタノール、グリセリン等の脂肪族ポリオール；１，４−ジメチロールベンゼン、ビスフェノールＡ、ビスフェノールＡのエチレンオキサイドもしくはプロピレンオキサイド付加物等の芳香族グリコールが挙げられる。
【０１３５】
以上に例示する熱可塑性ポリウレタンエラストマー（ＴＰＵ）に、シリコーン化合物が共重合されていると、この共重合体を添加したセルロース系樹脂組成物から調製される成形体は、さらに優れた耐衝撃性を得ることができる。
【０１３６】
これらの熱可塑性ポリウレタンエラストマー（ＴＰＵ）は、単独で用いても、組み合わせて用いてもよい。
【０１３７】
本発明の実施形態によるセルロース系樹脂に、各種添加剤や熱可塑性樹脂を添加し、セルロース系樹脂組成物を製造する方法については、特に限定はなく、例えば各種添加剤とセルロース系樹脂をハンドミキシングや、公知の混合機、例えばタンブラーミキサー、リボンブレンダー、単軸や多軸混合押出機、混練ニーダー、混練ロール等のコンパウンディング装置で溶融混合し、必要に応じ適当な形状に造粒等を行うことにより製造できる。また別の好適な製造方法として、有機溶媒等の溶剤に分散させた、各種添加剤と樹脂を混合し、さらに必要に応じて、凝固用溶剤を添加して各種添加剤と樹脂の混合組成物を得て、その後、溶剤を蒸発させ、セルロース系樹脂組成物を得る方法がある。
【０１３８】
以上に説明した実施形態によるセルロース系樹脂は、成形用材料のベース樹脂として用いることができる。当該セルロース系樹脂をベース樹脂として含む樹脂組成物よりなる成形用材料は、電子機器用外装などの筺体などの成形体に好適である。
【０１３９】
ここで「ベース樹脂」とは、組成物中の主成分を意味し、この主成分の機能を妨げない範囲で他の成分を含有することを許容することを意味する。特にこの主成分（ベース樹脂）の含有割合を限定するものではないが、この主成分が組成物中の好ましくは５０質量％以上、より好ましくは７０質量％以上、さらに好ましくは８０質量％以上、特に好ましくは９０質量％以上を占めることを包含するものである。
【実施例】
【０１４０】
以下、具体例を挙げて本発明を更に詳しく説明する。
【０１４１】
［合成例１］カルダノール類縁体の誘導体１（カードル含有量が４．１質量％で側鎖の不飽和結合数の平均が０．２８個のカルダノール類縁体を用いたカルダノキシ酢酸・酢酸無水物）の作製
内容積０．５Ｌのバッチ式オートクレーブに、市販のカシューモノマー（商品名：ＬＢ−７０００、東北化工（株）製）を蒸留して得たカルダノール類縁体１００ｇ（０．３３ｍｏｌ）を入れ、触媒としてＮｉ触媒（商品名：ＳＮ−２５０、堺化学工業（株）製）を０．２５ｇ加え、室温下で４０ｋｇｆ／ｃｍ2（４ＭＰａ）で水素を圧入し、１７０℃で水素が１２Ｌ（０．５４ｍｏｌ）消費されるまで水素添加反応を行った。
【０１４２】
得られた水素添加カルダノール類縁体を、パックドカラム（液相：ＯＶ−２２５、ＧＬサイエンス（株）製）を使用したガスクロマトグラフ（製品名：ＧＣ−２０１４、島津製作所（株）製）で測定したところ、カルダノール含有量は９５．９質量％であり、カードル含有量は４．１質量％であり、その他成分の含有量は０．１％未満であった。また、側鎖の不飽和結合の平均数は０．２８個であった。
【０１４３】
この水素添加カルダノール類縁体１００ｇ（０．３３ｍｏｌ）をイソプロピルアルコール３０ｍＬに溶解させ、これに、水酸化ナトリウム３０ｇ（０．７５ｍｏｌ）を蒸留水３０ｍＬに溶解させた水溶液を加えた。その後、室温で、モノクロロ酢酸３３ｇ（０．３５ｍｏｌ）をイソプロピルアルコール３０ｍＬに溶解した溶液を滴下した。滴下完了後、８０℃で４時間撹拌を継続した。反応液を室温に冷却し、反応物をイソプロピルアルコールで洗浄することで、カルダノキシ酢酸ナトリウム塩と塩化ナトリウムの混合物１２６ｇ（０．２８ｍｏｌ）を得た。
【０１４４】
カルダノキシ酢酸ナトリウム塩と塩化ナトリウムの混合物３０ｇ（０．０６８ｍｏｌ）にテトラヒドロフラン２７０ｍＬを加え、これに、塩化アセチル１２．４ｇ（０．１６ｍｏｌ）をテトラヒドロフラン３０ｍＬに溶解した溶液を滴下した。滴下完了後、室温で４時間撹拌を継続した。反応後、塩化ナトリウムを遠心分離機で沈降除去し、反応溶液であるテトラヒドロフランを減圧留去し、カルダノキシ酢酸・酢酸無水物２６．４ｇ（０．０６５ｍｏｌ）を得た。
【０１４５】
［合成例２］カルダノール類縁体の誘導体２（カードル含有量が４．５質量％で側鎖の不飽和結合数の平均が０．５７個のカルダノール類縁体を用いたカルダノキシ酢酸・酢酸無水物）の作製
内容積０．５Ｌのバッチ式オートクレーブに、市販のカシューモノマー（商品名：ＬＢ−７０００、東北化工（株）製）を蒸留して得たカルダノール類縁体１００ｇ（０．３３ｍｏｌ）を入れ、触媒としてＮｉ触媒（商品名：ＳＮ−２５０、堺化学工業（株）製）を０．２５ｇ加え、室温下で４０ｋｇｆ／ｃｍ2（４ＭＰａ）で水素を圧入し、１７０℃で水素が９Ｌ（０．４０ｍｏｌ）消費されるまで水素添加反応を行った。
【０１４６】
得られた水素添加カルダノール類縁体を、パックドカラム（液相：ＯＶ−２２５、ＧＬサイエンス（株）製）を使用したガスクロマトグラフ（製品名：ＧＣ−２０１４、島津製作所（株）製）で測定したところ、カルダノール含有量は９５．５質量％であり、カードル含有量は４．５質量％であり、その他成分の含有量は０．１％未満であった。また、側鎖の不飽和結合の平均数は０．５７個であった。
【０１４７】
この水素添加カルダノール類縁体を使用し、以下、合成例１と同様の操作を行い、カルダノキシ酢酸・酢酸無水物２５．０ｇ（０．０６３ｍｏｌ）を得た。
【０１４８】
［合成例３］カルダノール類縁体の誘導体３（カードル含有量が１０．１質量％で側鎖の不飽和結合数の平均が０．６８個のカルダノール類縁体を用いたカルダノキシ酢酸・酢酸無水物）の作製
内容積０．５Ｌのバッチ式オートクレーブに、市販のカシューモノマー（商品名：ＬＢ−７０００、東北化工（株）製）１００ｇ（０．３３ｍｏｌ）を入れ、触媒としてＮｉ触媒（商品名：ＳＮ−２５０、堺化学工業（株）製）を０．２５ｇ加え、室温下で４０ｋｇｆ／ｃｍ2（４ＭＰａ）で水素を圧入し、１７０℃で水素が１０Ｌ（０．４４ｍｏｌ）消費されるまで水素添加反応を行った。
【０１４９】
得られた水素添加カルダノール類縁体を、パックドカラム（液相：ＯＶ−２２５、ＧＬサイエンス（株）製）を使用したガスクロマトグラフ（製品名：ＧＣ−２０１４、島津製作所（株）製）で測定したところ、カルダノール含有量は８９．９質量％であり、カードル含有量は１０．１質量％であり、その他成分の含有量は０．１％未満であった。また、側鎖の不飽和結合の平均数は０．６８個であった。
【０１５０】
この水素添加カルダノール類縁体を使用し、以下、合成例１と同様の操作を行い、カルダノキシ酢酸・酢酸無水物２４．２ｇ（０．０６０ｍｏｌ）を得た。
【０１５１】
［合成例４］カルダノール類縁体の誘導体４（カードル含有量が３．８質量％で側鎖の不飽和結合数の平均が１．８８個のカルダノール類縁体を用いたカルダノキシ酢酸・酢酸無水物）の作製
市販のカシューモノマー（商品名：ＬＢ−７０００、東北化工（株）製）を蒸留して得たカルダノール類縁体を、パックドカラム（液相：ＯＶ−２２５、ＧＬサイエンス（株）製）を使用したガスクロマトグラフ（製品名：ＧＣ−２０１４、島津製作所（株）製）で測定したところ、カルダノール含有量は９６．２質量％であり、カードル含有量は３．８質量％であり、その他成分の含有量は０．１％未満であった。また、側鎖の不飽和結合の平均数は１．８８個であった。
【０１５２】
このカルダノール類縁体を使用し、以下、合成例１と同様の操作を行い、カルダノキシ酢酸・酢酸無水物２２．６ｇ（０．０５７ｍｏｌ）を得た。
【０１５３】
［合成例５］カルダノール類縁体の誘導体５（カードル含有量が９．４質量％で側鎖の不飽和結合数の平均が１．００個のカルダノールを用いたカルダノキシ酢酸・酢酸無水物）の作製
内容積０．５Ｌのバッチ式オートクレーブに、市販のカシューモノマー（商品名：ＬＢ−７０００、東北化工（株）製）１００ｇ（０．３３ｍｏｌ）を入れ、触媒としてＮｉ触媒（商品名：ＳＮ−２５０、堺化学工業（株）製）を０．２５ｇ加え、室温下で４０ｋｇｆ／ｃｍ2（４ＭＰａ）で水素を圧入し、１７０℃で水素が７．５Ｌ（０．３３ｍｏｌ）消費されるまで水素添加反応を行った。
【０１５４】
得られた水素添加カルダノール類縁体を、パックドカラム（液相：ＯＶ−２２５、ＧＬサイエンス（株）製）を使用したガスクロマトグラフ（製品名：ＧＣ−２０１４、島津製作所（株）製）で測定したところ、カルダノール含有量は９０．６質量％であり、カードル含有量は９．４質量％であり、その他成分の含有量は０．１％未満であった。また、側鎖の不飽和結合の平均数は１．００個であった。
【０１５５】
この水素添加カルダノール類縁体を使用し、以下、合成例１と同様の操作を行い、カルダノキシ酢酸・酢酸無水物２６．３ｇ（０．０６５ｍｏｌ）を得た。
【０１５６】
［比較合成例１］カルダノール類縁体の誘導体６（カードル含有量が２．４質量％で側鎖の不飽和結合の平均が０．１個未満のカルダノール類縁体を用いたカルダノキシ酢酸・酢酸無水物）の作製
市販の水素添加カルダノール類縁体（ＡＬＤＲＩＣＨ製、３−ペンタデシルフェノール）を、パックドカラム（液相：ＯＶ−２２５、ＧＬサイエンス（株）製）を使用したガスクロマトグラフ（製品名：ＧＣ−２０１４、島津製作所（株）製）で測定したところ、カルダノール含有量は９７．６質量％であり、カードル含有量は２．４質量％であり、その他成分の含有量は０．１％未満であった。また、側鎖の不飽和結合の平均数は０．１個未満であった。
【０１５７】
この水素添加カルダノール類縁体を使用し、以下、合成例１と同様の操作を行い、カルダノキシ酢酸・酢酸無水物２８．１ｇ（０．０７０ｍｏｌ）を得た。
【０１５８】
［実施例１］
合成例１で作製したカルダノキシ酢酸・酢酸無水物（カルダノール類縁体の誘導体１）を、セルロースアセテート（ダイセル化学工業（株）製、商品名：Ｌ−７０、セルロースのグルコース単位当たりの酢酸の付加数（アセチル化の置換度：ＤＳAce）＝２．４）に結合させ、グラフト化セルロースアセテートを得た。具体的には、下記の手順に従って、グラフト化セルロースアセテートを作製した。
【０１５９】
セルロースアセテート１９．１ｇ（水酸基量０．０４４ｍｏｌ）を脱水Ｎ−メチル−２−ピロリジノン２８０ｍＬに溶解させ、合成例１で作製したカルダノキシ酢酸・酢酸無水物２６．４ｇ（０．０６５ｍｏｌ）を脱水Ｎ−メチル−２−ピロリジノン９０ｍＬに溶解させた溶液を加えた。この溶液に、反応触媒である４−ジメチルアミノピリジン１．９ｇを脱水Ｎ−メチル−２−ピロリジノン１０ｍＬに溶解させた溶液を滴下した後、１１０℃で６時間加熱撹拌した。反応溶液をメタノール４Ｌに撹拌しながらゆっくりと滴下して再沈殿し、固体を濾別した。濾別した固体を一晩空気乾燥し、さらに１０５℃で５時間真空乾燥した。これにより、グラフト化セルロースアセテート２５．５ｇを得た。
【０１６０】
得られた試料（グラフト化セルロースアセテート）を赤外分光光度計（製品名：ＦＴ／ＩＲ−４１００、日本分光（株）製）によって測定したところ、ＤＳCDは０．２２であり、ＤＳAceは２．４３であった。
【０１６１】
また、この試料について、下記の手順に従って評価を行った。結果を表１に示す。
【０１６２】
得られたカルダノール付加セルロース樹脂を、混合押出機（Ｔｈｅｒｍｏ  Ｅｌｅｃｔｒｏｎ  Ｃｏｒｐｏｒａｔｉｏｎ製、製品名：ＨＡＡＫＥ  ＭｉｎｉＬａｂ  Ｒｈｅｏｍｅｘ  ＣＴＷ５）（温度２１０℃、スクリュー回転速度５０ｒｐｍ）で５分間熱溶融したものと、同条件で３０分間熱溶融したものについて、それぞれ射出成型機（Ｔｈｅｒｍｏ  Ｅｌｅｃｔｒｏｎ  Ｃｏｒｐｏｒａｔｉｏｎ製、製品名：ＨＡＡＫＥ  ＭｉｎｉＪｅｔ  ＩＩ）（シリンダ温度２２０℃、金型温度６０℃、射出圧１２００ｂａｒ（１２０ＭＰａ）５秒間、保圧６００ｂａｒ（６０ＭＰａ）２０秒間）を用いて射出成形体（長さ８０×幅１０×厚み４ｍｍ）を作製した。
【０１６３】
［曲げ試験］
上記の成形により得られた成形体について、ＪＩＳ  Ｋ７１７１に準拠して曲げ試験を行った（曲げ強度、曲げ弾性率）。
【０１６４】
［熱安定性の評価］
５分間熱溶融した後の射出成形体の曲げ強度と３０分間熱溶融した後の射出成形体の曲げ強度から、下記式（VI）に従って、曲げ強度保持率を算出し熱安定性の指標とした。
【０１６５】
曲げ強度保持率（％）＝１００×（３０分間熱溶融した後の射出成形体の曲げ強度）／（５分間熱溶融した後の射出成形体の曲げ強度）        （VI）。
【０１６６】
［実施例２］
合成例２で作製したカルダノキシ酢酸・酢酸無水物（カルダノール類縁体の誘導体２）を、セルロースアセテート（ダイセル化学工業（株）製、商品名：Ｌ−７０、セルロースのグルコース単位当たりの酢酸の付加数（アセチル化の置換度：ＤＳAce）＝２．４）に結合させ、グラフト化セルロースアセテートを得た。具体的には、下記の手順に従って、グラフト化セルロースアセテートを作製した。
【０１６７】
セルロースアセテート１８．１ｇ（水酸基量０．０６９ｍｏｌ）を脱水Ｎ−メチル−２−ピロリジノン２７０ｍＬに溶解させ、合成例２で作製したカルダノキシ酢酸・酢酸無水物２５．０ｇ（０．０６３ｍｏｌ）を脱水Ｎ−メチル−２−ピロリジノン９０ｍＬに溶解させた溶液を加えた。この溶液に、反応触媒である４−ジメチルアミノピリジン１．８ｇを脱水Ｎ−メチル−２−ピロリジノン１０ｍＬに溶解させた溶液を滴下した後、１１０℃で６時間加熱撹拌した。反応溶液をメタノール４Ｌに撹拌しながらゆっくりと滴下して再沈殿し、固体を濾別した。濾別した固体を一晩空気乾燥し、さらに１０５℃で５時間真空乾燥した。これにより、グラフト化セルロースアセテート２４．２ｇを得た。
【０１６８】
得られた試料（グラフト化セルロースアセテート）を赤外分光光度計（製品名：ＦＴ／ＩＲ−４１００、日本分光（株）製）によって測定したところ、ＤＳCDは０．２１であり、ＤＳAceは２．４２あった。
【０１６９】
また、この試料について、実施例１と同様の方法に従って評価を行った。結果を表１に示す。
【０１７０】
［実施例３］
合成例３で作製したカルダノキシ酢酸・酢酸無水物（カルダノール類縁体の誘導体３）を、セルロースアセテート（ダイセル化学工業（株）製、商品名：Ｌ−７０、セルロースのグルコース単位当たりの酢酸の付加数（アセチル化の置換度：ＤＳAce）＝２．４）に結合させ、グラフト化セルロースアセテートを得た。具体的には、下記の手順に従って、グラフト化セルロースアセテートを作製した。
【０１７１】
セルロースアセテート１７．５ｇ（水酸基量０．０４０ｍｏｌ）を脱水Ｎ−メチル−２−ピロリジノン２６０ｍＬに溶解させ、合成例３で作製したカルダノキシ酢酸・酢酸無水物２４．２ｇ（０．０６０ｍｏｌ）を脱水Ｎ−メチル−２−ピロリジノン８０ｍＬに溶解させた溶液を加えた。この溶液に、反応触媒である４−ジメチルアミノピリジン１．７５ｇを脱水Ｎ−メチル−２−ピロリジノン１０ｍＬに溶解させた溶液を滴下した後、１１０℃で６時間加熱撹拌した。反応溶液をメタノール４Ｌに撹拌しながらゆっくりと滴下して再沈殿し、固体を濾別した。濾別した固体を一晩空気乾燥し、さらに１０５℃で５時間真空乾燥した。これにより、グラフト化セルロースアセテート２３．０ｇを得た。
【０１７２】
得られた試料（グラフト化セルロースアセテート）を赤外分光光度計（製品名：ＦＴ／ＩＲ−４１００、日本分光（株）製）によって測定したところ、ＤＳCDは０．２２であり、ＤＳAceは２．３９であった。
【０１７３】
また、この試料について、実施例１と同様の方法に従って評価を行った。結果を表１に示す。
【０１７４】
［実施例４］
合成例４で作製したカルダノキシ酢酸・酢酸無水物（カルダノール類縁体の誘導体４）を、セルロースアセテート（ダイセル化学工業（株）製、商品名：Ｌ−７０、セルロースのグルコース単位当たりの酢酸の付加数（アセチル化の置換度：ＤＳAce）＝２．４）に結合させ、グラフト化セルロースアセテートを得た。具体的には、下記の手順に従って、グラフト化セルロースアセテートを作製した。
【０１７５】
セルロースアセテート１６．３ｇ（水酸基量０．０３７ｍｏｌ）を脱水Ｎ−メチル−２−ピロリジノン２４０ｍＬに溶解させ、合成例４で作製したカルダノキシ酢酸・酢酸無水物２２．６ｇ（０．０５７ｍｏｌ）を脱水Ｎ−メチル−２−ピロリジノン８０ｍＬに溶解させた溶液を加えた。この溶液に、反応触媒である４−ジメチルアミノピリジン１．６ｇを脱水Ｎ−メチル−２−ピロリジノン１０ｍＬに溶解させた溶液を滴下した後、１１０℃で６時間加熱撹拌した。反応溶液をメタノール４Ｌに撹拌しながらゆっくりと滴下して再沈殿し、固体を濾別した。濾別した固体を一晩空気乾燥し、さらに１０５℃で５時間真空乾燥した。これにより、グラフト化セルロースアセテート２０．２ｇを得た。
【０１７６】
得られた試料（グラフト化セルロースアセテート）を赤外分光光度計（製品名：ＦＴ／ＩＲ−４１００、日本分光（株）製）によって測定したところ、ＤＳCDは０．２３であり、ＤＳAceは２．５２であった。
【０１７７】
また、この試料について、実施例１と同様の方法に従って評価を行った。結果を表１に示す。
【０１７８】
［実施例５］
合成例５で作製したカルダノキシ酢酸・酢酸無水物（カルダノール類縁体の誘導体５）を、セルロースアセテート（ダイセル化学工業（株）製、商品名：Ｌ−７０、セルロースのグルコース単位当たりの酢酸の付加数（アセチル化の置換度：ＤＳAce）＝２．４）に結合させ、グラフト化セルロースアセテートを得た。具体的には、下記の手順に従って、グラフト化セルロースアセテートを作製した。
【０１７９】
セルロースアセテート１９．０ｇ（水酸基量０．０４４ｍｏｌ）を脱水Ｎ−メチル−２−ピロリジノン２８０ｍＬに溶解させ、合成例５で作製したカルダノキシ酢酸・酢酸無水物２６．３ｇ（０．０６５ｍｏｌ）を脱水Ｎ−メチル−２−ピロリジノン９０ｍＬに溶解させた溶液を加えた。この溶液に、反応触媒である４−ジメチルアミノピリジン１．９ｇを脱水Ｎ−メチル−２−ピロリジノン１０ｍＬに溶解させた溶液を滴下した後、１１０℃で６時間加熱撹拌した。反応溶液をメタノール４Ｌに撹拌しながらゆっくりと滴下して再沈殿し、固体を濾別した。濾別した固体を一晩空気乾燥し、さらに１０５℃で５時間真空乾燥した。これにより、グラフト化セルロースアセテート２３．３ｇを得た。
【０１８０】
得られた試料（グラフト化セルロースアセテート）を赤外分光光度計（製品名：ＦＴ／ＩＲ−４１００、日本分光（株）製）によって測定したところ、ＤＳCDは０．２６であり、ＤＳAceは２．３８であった。
【０１８１】
また、この試料について、実施例１と同様の方法に従って評価を行った。結果を表１に示す。
【０１８２】
［比較例１］
比較合成例１で作製したカルダノキシ酢酸・酢酸無水物（カルダノール類縁体の誘導体６）を、セルロースアセテート（ダイセル化学工業（株）製、商品名：Ｌ−７０、セルロースのグルコース単位当たりの酢酸の付加数（アセチル化の置換度：ＤＳAce）＝２．４）に結合させ、グラフト化セルロースアセテートを得た。具体的には、下記の手順に従って、グラフト化セルロースアセテートを作製した。
【０１８３】
セルロースアセテート２０．３ｇ（水酸基量０．０４９ｍｏｌ）を脱水Ｎ−メチル−２−ピロリジノン３００ｍＬに溶解させ、比較合成例１で作製したカルダノキシ酢酸・酢酸無水物２８．１ｇ（０．０７０ｍｏｌ）を脱水Ｎ−メチル−２−ピロリジノン９０ｍＬに溶解させた溶液を加えた。この溶液に、反応触媒である４−ジメチルアミノピリジン２．０ｇを脱水Ｎ−メチル−２−ピロリジノン１０ｍＬに溶解させた溶液を滴下した後、１１０℃で６時間加熱撹拌した。反応溶液をメタノール４Ｌに撹拌しながらゆっくりと滴下して再沈殿し、固体を濾別した。濾別した固体を一晩空気乾燥し、さらに１０５℃で５時間真空乾燥した。これにより、グラフト化セルロースアセテート２８．０ｇを得た。
【０１８４】
得られた試料（グラフト化セルロースアセテート）を赤外分光光度計（製品名：ＦＴ／ＩＲ−４１００、日本分光（株）製）によって測定したところ、ＤＳCDは０．２１であり、ＤＳAceは２．４７であった。
【０１８５】
また、この試料について、実施例１と同様の方法に従って評価を行った。結果を表１に示す。
【０１８６】
【表１】
2015081326.tif 000014
【０１８７】
表１から明らかなように、実施例１〜５と比較例１を対比すると、カードルを３．０質量％以上含有するカルダノール類縁体を用いたセルロース系樹脂は、３．０質量％未満含むものを用いた場合と比較して、曲げ強度と弾性率が向上していることがわかる。
【０１８８】
また、表１から明らかなように、実施例１〜３と実施例４〜５を対比すると、水素添加によって側鎖の不飽和結合数を平均０．９個以下に調整したカルダノール類縁体を用いたセルロース系樹脂は、良好な熱安定性を示すことが分かる。
【０１８９】
以上、実施形態および実施例を参照して本発明を説明したが、本発明は上記実施形態および実施例に限定されるものではない。本発明の構成や詳細には、本発明の範囲内で当業者が理解し得る様々な変更をすることができる。